(57)【要約】【課題】  油膜等の拭き取り性が良好で、かつ、液体等の吸液性及び拭き取り性も良好で、形態保持性が良好で、白色度も高い通常乾燥状態で使用される拭き取り布を提供することを目的とする。【解決手段】  少なくとも片側表面を構成する繊維本数の６０％以上が単繊維径２．９〜７．１μｍのセルロース繊維である不織布からなり、該表面での表面吸水速度係数が１０以上であることを特徴とする拭き取り布。【選択図】選択図なし。【特許請求の範囲】
【請求項１】
少なくとも片側表面を構成する繊維本数の６０％以上が単繊維径２．９〜７．１μｍのセルロース繊維である不織布からなり、該表面での表面吸水速度係数が１０以上であることを特徴とする拭き取り布。
【請求項２】
セルロース繊維がセルロース長繊維である請求項１に記載の拭き取り布。
【請求項３】
セルロース繊維が再生セルロース連続長繊維である請求項１または２に記載の拭き取り布。
【発明の詳細な説明】
【技術分野】
【０００１】
本発明は、メガネ拭きやレンズワイパー等の油膜等の拭き取り、ほこり取りや床用ワイパー等の塵埃の拭き取り、カウンタークロス等の液体の拭き取り等、通常乾燥状態で使用される拭き取り布に関する。更に詳しくは、拭き取り性が良好で、吸水性、特にこぼれた液体等の拭き取り性が良好な、通常乾燥状態で使用される拭き取り布に関する。
【背景技術】
【０００２】
通常乾燥状態で使用される拭き取り布は、対象となる汚れの拭き取り性をいかに向上させるかが課題である。
例えば、最も取り除きにくい汚れとしてはメガネ等の油膜が挙げられる。この油膜等の汚れを除去するためには拭き取り性を向上させる必要があった。例えば、特許文献１には割繊系のアクリル繊維を用い、かつ、割繊したアクリル繊維の表面部をフィブリル化させることにより油膜等を拭き取れる拭き取り布が提案されている。しかしながら、合成繊維であるため、吸液速度が遅く、一度の拭き取り操作では液体を完全に拭き取れない、すなわち液体を拭き取り布に吸収しきれないこともあった。
【０００３】
また、別の用途においては拭き取り性以外に、例えばこぼれた液体等を拭き取ることも要望されている。液体等の拭き取りについては通常繊維素材の性状からセルロース系、例えば、コットン系、ビスコースレーヨン系、キュプラアンモニウムレーヨン系の不織布が優れており、実際に市販されている。しかしながら、これらの繊維は繊維径が上述のアクリル系極細繊維に比べて大きいため、油膜等を拭き取っても油膜が延びるだけで拭き取り性に問題があった。
上述のように油膜等の汚れや液体の拭き取りの双方に優れた拭き取り布は非常に強く要望されていた。
【特許文献１】特許第２０６４６７４号
【発明の開示】
【発明が解決しようとする課題】
【０００４】
本発明は、油膜等の拭き取り性が良好で、かつ、液体等の吸液性及び拭き取り性も良好で、形態保持性が良好で、白色度も高い拭き取り布を提供することを目的とする。
【課題を解決するための手段】
【０００５】
本発明者等は、前記課題を解決するためセルロース繊維不織布を構成する単糸繊度を細くすることで拭き取り性を向上できること、吸水速度を向上できることを見出し、本発明をなすに至った。
すなわち、本発明は以下の通りである。
（１）  少なくとも片側表面を構成する繊維本数の６０％以上が単繊維径２．９〜７．１μｍのセルロース繊維である不織布からなり、該表面での表面吸水速度係数が１０以上であることを特徴とする拭き取り布。
（２）セルロース繊維がセルロース長繊維である（１）に記載の拭き取り布。
（３）セルロース繊維が再生セルロース連続長繊維である（１）または（２）に記載の拭き取り布。
【発明の効果】
【０００６】
本発明の拭き取り布は、油膜等の拭き取り性が良好で、かつ、液体等の吸液性及び拭き取り性も良好で、形態保持性が高く、白色度も高いという特長を有する。
【発明を実施するための最良の形態】
【０００７】
本発明について以下具体的に説明する。
本発明でいうセルロース繊維不織布とは、例えば特表２００２−５２１５８５号公報の精製セルロースであるリヨセル等の長繊維不織布や同じ原液を用いて紡糸した繊維を短繊維として不織布化した短繊維不織布、また、例えばキュプラアンモニウム法レーヨン原液を流下緊張紡糸法によりネット上に連続で紡糸し、繊維自体の自己接着や必要に応じて水流交絡により繊維を交絡させて不織布化した再生セルロース連続長繊維不織布が挙げられる。
セルロース繊維不織布が短繊維不織布の場合はソフト性が向上し、嵩高さが向上する特長が得られるものの不織布表面からの繊維の脱落等がありリント性能が低下する。セルロース長繊維不織布の場合は、構成する繊維が長繊維であるため繊維の脱落がセルロース短繊維不織布に比べて少なく、拭き取り面を再汚染する危険性が少ないので好ましい。
【０００８】
また、再生セルロース連続長繊維不織布の場合、前述したとおり自己接着や水流交絡により不織布が形成されるため、不織布形成時に接着用の樹脂等のバインダーを使用しないので、接着用樹脂などのバインダー成分が洗剤や溶剤等により溶出することが極めて少なく、拭き取り面の再汚染が少ないので好ましい。
本発明の拭き取り布は、少なくとも片側表面を構成する繊維本数の６０％以上、好ましくは８０％以上、最も好ましくは１００％が単繊維径２．９〜７．１μｍ、好ましくは２．９〜６．５μｍ、更に好ましくは２．９〜５．８μｍのセルロース繊維である不織布からなることを特徴とする。
【０００９】
ここでいう単繊維径とは、不織布表面の電子顕微鏡写真で単繊維が約１ｃｍ程度になる倍率で観察した時の単繊維の直径のことをいう。本発明では、セルロース繊維不織布表面の任意の２００点で単繊維の直径を測定したときの、単繊維径２．９〜７．１μｍの繊維の割合を算出し、これが６０％以上であることを特徴とする。
不織布表面を構成するセルロース繊維の単繊維径が２．９〜７．１μｍであることにより、この範囲よりも単繊維径が大きい従来のセルロース繊維を用いた不織布と比べて、自己接着点数や繊維自身が交絡する度合いが増加するため伸度が規制され、乾燥時及び湿潤時の形態保持性が向上する。
【００１０】
また、乱反射によりこの範囲よりも単繊維径が大きい従来のセルロース繊維を用いた不織布と比べて白色度が向上し、黄色度が低下する。単繊維径がこの範囲よりも小さいと製造時に単繊維が切断して毛羽となったり、製品としての使用時に摩擦により容易に単繊維が切断したりして、脱落繊維が増加することがある。特にこのことは、長繊維不織布としての特徴が損なわれるので好ましくない。
本発明に用いられる拭き取り布は、セルロース繊維不織布を、単繊維径２．９〜７．１μｍのセルロース繊維が６０％以上を占める表面が拭き取り面となるように加工することで得られる。セルロース繊維不織布の両面とも上記範囲であれば、拭き取り布加工時に不織布の裏表を考慮する必要がなくなるため、特に好ましい。
【００１１】
また、繊維径は各種の効果に作用するため、平均繊維径を用いることもあるが、本発明においては平均繊維径を以下のように規定した。
平均繊維径Ｉ：上記測定における繊維径２．９μｍ未満の繊維の繊維径の平均値
平均繊維径II：上記測定における繊維径２．９〜７．１μｍの繊維の繊維径の平均値
平均繊維径III：上記測定における繊維径７．１μｍを超える繊維の繊維径の平均値
本発明の拭き取り布は、表面吸水速度係数が１０以上、好ましくは１２以上であることを特徴とする。ここでいう表面吸水速度係数とは、本発明に用いられる不織布の、繊維径２．９〜７．１μｍのセルロース繊維が表面の繊維本数の６０％以上を占める面において、以下の方法で求めたものをいう。
【００１２】
表面吸水性能の測定方法であるラローズ法で最大吸水速度を測定する。直径６ｃｍの円形の測定用試料４枚を重ねて測定する。試料を直径６ｃｍのガラスフィルター上に載せ、直径６ｃｍ、４７６．５ｇの荷重を試料の上に置く。ガラスフィルターを通して全面で水を吸水させるようにする。吸水が開始してから１秒ごとに総吸水量（吸水量の積算値)
（ｍｌ）を２０秒まで測定する。測定結果より１秒ごとの吸水量（ｍｌ）を求める。１秒ごとの吸水量（ｍｌ）が最大値になった時間における総吸水量（ｍｌ）を、吸水開始からの時間（ｓ）で除して最大吸水速度を求める。この最大吸水速度を試料の目付（１ｍ２当りの重量）で除して１０００倍したものを表面吸水速度係数とする。
【００１３】
例えば、目付２０ｇ／ｍ２の試料を用いて下記の結果を得た場合の表面吸水速度係数は以下のように計算される。
時間（ｓ）  総吸水量（ｍｌ）  秒毎の吸水量（ｍｌ）
０            ０．１０            −
１            ０．３４          ０．２４
２            ０．４６          ０．１２
３            ０．５５          ０．１１
４            ０．６１          ０．０６
（５（ｓ）以降は秒毎の吸水量が漸減したと仮定する。数値は省略）
一秒毎の吸水量が最大値になった時間は、１（ｓ）の時点であり、その時間での総吸水量は０．３４（ｍｌ）である。従って最大吸水速度は０．３４／１＝０．３４（ｍｌ／ｓ）となる。また、表面吸水速度係数は０．３４／２０×１０００＝１７と算出される。
【００１４】
表面吸水速度係数は、液状物を拭き取った際にどれだけ早く拭き取り布に液状物を吸収できるかの目安であり、１０未満であると吸水速度が遅く拭き残りが生じやすくなる。
表面吸水速度係数は、表面形状及び拭き取り布の拭き取り面に対して垂直方向の繊維の配列度合でコントロールすることが可能である。液状物との接触面積を増やせば表面速度係数は向上する。すなわち、表面は平坦な方が好ましい。しかしながら、固体や油膜状の汚れを拭き取ることを考えると凹凸を設けることで掻き取り効果を期待できるため、凹凸表面の場合は拭き取り面に対して垂直方向に繊維を配列させることにより毛管現象で吸水速度係数を向上させることができる。
【００１５】
本発明の拭き取り布に用いられる不織布は、繊維配列係数が０．６５〜１．３５であることが好ましく、更に好ましくは０．７５〜１．２５である。ここでいう繊維配列係数とは、以下の方法で測定されたものをいう。
２０ｃｍ四方の試料を準備し、直径１２ｃｍの円筒に試料表面にしわが入らない状態で輪ゴムやテープ等で固定する。蒸留水１Ｌにシャチハタスタンプインキ水性染料系Ｓ−１（赤）を１０ｍｌ入れ、評価液を作成する。評価液を先端口径０．７ｍｍのビューレットに注入する。ビューレットとカメラを図１に示すようにセットする。カメラは固定式、ビューレットは高さ固定の横移動式で、カメラ位置は試料表面から１０ｃｍ上方に、ビューレットは試料表面から５ｃｍ上方にセットする。
【００１６】
評価液を５滴（０．０５ｍｌ）サンプル上に落とし、同時にビューレットを横に移動させ、１０秒後の拡散状態の写真撮影を行う。この際、試料表面にＪＩＳ規格の金尺を置き、写真に写るようにして実際の拡散面積に換算できるようにする。写真から画像処理等で拡散面積を求めることもできる。
【００１７】
得られた写真を用いて繊維配列係数を測定する。通常、液は楕円形に拡散するのがこの楕円の機械軸方向の径ａと機械軸と垂直方向の径ｂを測定する。繊維配列係数ｃは以下の方法で算出される。
繊維配列係数ｃ＝ｂ／ａ
繊維配列係数は液が滴下された時の拡散状態を示す係数ではあるが、液の拡散が繊維の配列方向と相関が高いことから繊維の配列方向を示すものである。機械軸方向の繊維の配列が大きいと繊維配列係数は１未満となり、機械軸と機械軸と垂直方向への繊維の配列が同じ状態であると液拡散状態は円状になり、この場合繊維配列係数は１となる。また、機械軸方向よりも機械軸と垂直方向の繊維の配列が多いと繊維配列係数は１を超えるものとなる。
【００１８】
繊維配列係数が０．６５未満であると機械軸方向に繊維が主体的に配列され機械軸と垂直方向に存在する繊維との交絡、結合数が減少するため、機械軸と垂直方向に対する形態保持性が小さく、機械軸と垂直方向に伸びが大きくなったり、幅が入りやすくなったりすると共に、機械軸方向へは引裂きやすくなる。例えば、ロール状の長尺ものワイパーの場合、機械軸方向に張力をかけながら清拭することがあるが、清拭中に幅方向の寸法が変化すると拭き残り部分が発生したり、幅方向に小さくなる分、長さ方向には伸長するため巻き取り時の径が増大し、機械トラブルの原因になることもある。すなわち、通常の加工工程においては機械軸方向に張力がかかることが多く、工程中で不織布の幅が入ったりして加工性能が低下することがある。尚、不織布の伸びについて更に詳細に説明すると、不織布の伸びは組織の伸びと繊維自体の伸びの２つの要因により構成されており、繊維自体の伸びよりは組織自体の伸びが支配的であるため、交絡や結合点数の違いにより伸びは大きく影響される。繊維配列係数が０．６５未満であると破断伸度に影響が出るのは繊維自体の伸びが主体的になる。逆に交絡や結合点数の低下から組織伸びは容易に発生することになるので機械軸と垂直方向は機械軸方向に張力がかかることにより幅が入るという現象が生じることになる。
【００１９】
また、繊維配列係数が１．３５を超えると機械軸と垂直方向に繊維が主体的に配列され、不織布の伸びは組織伸びが大きく影響し、繊維自体の伸びの影響は小さくなる。しかし、組織伸びは発生するものの、交絡や結合点数が非常に多いため機械軸方向へ張力がかかっても幅方向への影響は大きくはならない。しかし、繊維配列係数が１．３５を超えることにより非常に硬い不織布となるので実使用においては支障をきたすことがある。
【００２０】
上述のように、これらの機械軸方向の破断伸度や繊維配列係数は不織布を形成する繊維の単繊度と製造時の機械方向への繊維の配列方向をコントロールすることで得ることができる。単繊度を小さくすることにより単繊度の太いものに比べて同一目付の不織布では構成する繊維の本数が増加し、例えば再生セルロース長繊維の場合、自己接着点数が増加すると共に、繊維同士の交絡点数も大幅に増加する。拘束点が増加することで伸びにくい、すなわち破断伸度の低い不織布が形成される。また、例えば再生セルロース連続長繊維不織布においては、ウエブ形成は紡糸後ネット等へ糸を分散させることによって行われる。この時の糸の分散状態によって機械軸方向、機械軸と垂直方向の力学物性が決定されると言っても過言ではない。分散状態のコントロールは例えばウエブ形成させるネットに進行方向（機械軸方向）と垂直方向（幅方向）に振動を与え、紡糸した糸にＳｉｎカーブを描かせることなどで調整できる。幅方向への振動数、振動幅を大きくすると機械軸方向へは伸びにくい不織布を得ることができる。
これらの性状は乾燥状態だけでなく、湿潤状態においても形態保持性が改善されることは容易に予想されることである。
【００２１】
また、本発明の拭き取り布に用いられる不織布は、不織布を構成する繊維がセルロース長繊維であることが好ましく、更に好ましくは再生セルロース連続長繊維である。セルロース長繊維不織布とは例えば特表２００２−５２１５８５号公報に記載された精製セルロースであるリヨセル等の長繊維不織布をいう。また、ここでいう再生セルロース連続長繊維不織布とは例えばキュプラアンモニウム法で製造されるキュプラ連続長繊維不織布等がこれに相当する。再生セルロース連続長繊維不織布であると単繊維の自己接着による結合点の形成と、製法上単繊維の配列方向のコントロールが比較的容易に設定できると共に、連続長繊維の特徴である例えば毛羽抜け等の現象を減少でき、ワイパー表面からの脱落繊維の発生を短繊維不織布に比べて極めて抑制することができる。また、キュプラは薬事法で指定された医療用ガーゼの素材であるため医薬医療用途での使用に適している点からも好ましい。
【００２２】
尚、単繊維径２．９〜７．１μｍのセルロース長繊維不織布を得るには、例えばキュプラアンモニウム法レーヨン原液を用いて再生セルロース長繊維不織布を得る場合、原液を紡糸する紡口の直径を従来のものより小さくすると共に、原液の粘度や原液温度を調整したり、凝固速度をコントロールし、更に延伸倍率を従来よりも高く取ることで好適に得られる。
【００２３】
本発明の拭き取り布に用いる不織布は、白色係数が７以上であることが好ましく、更に好ましくは１０以上である。本発明でいう白色係数とは以下の測定により求められたものをいう。試料を１２枚重ねの状態で測定する。尚、測定面は繊維径が規定された面とする。サカタインクス株式会社製標準色彩管理システムマクベスＣＥ−３０００で、Ｃ光源を用い、視野２°、鏡面光沢及び光源の紫外線領域を含めて、５回測定した平均値からＸ、Ｙ、Ｚの３刺激値を求め次式より白色度及び黄色度を算出する。
白色度＝４（０．８４７Ｚ）−３Ｙ
黄色度＝１００（１．２８Ｘ−１．０６Ｚ）／Ｙ
尚、測定原理及び光源が同一であれば他の測定機器で測定してもよい。
白色係数は次式により算出される。
白色係数＝白色度／黄色度
白色係数は布帛の白さをより顕著に示す係数値である。通常、白い布帛は白色度が大きく黄色度が小さいものである。従って白色係数を用いれば白さの程度をより明確に捉えることが可能となる。
【００２４】
本発明の拭き取り布に用いられる不織布の白色係数が向上するのは、単繊度が小さいので紡糸時に繊維内部まで精練できることと単繊度が小さいために不織布表面において乱反射が発生するためと推定され、白色度が向上し、黄色度が低下するため白色係数が大幅に向上する。繊維径が前述の条件を満足しないと白色係数が７以上にならないことがある。従って本発明に用いられる不織布は漂白または蛍光増白処理を行わなくても極めて白色度が高く黄色度が低い不織布である。白色係数が７未満であると例えば医薬医療用や食品用途で用いた場合、清潔感が低下する。白色係数を向上させるには、前述のように繊維径のコントロールや紡糸時の精練条件等をコントロールすることによって向上させることが可能である。尚、本発明における白色係数は、一般的に白色に類する色に関する規定であり、染色品等の着色品に対してはこの規定は相当しない。
また測定上、黄色度が負の値になることがある。その場合算出される白色係数は負の値となる（白色度も負の場合は正となる）が、上述のように本発明における白色係数は白色度が大きく、黄色度が小さいほど数値が大きくなることを示す指標であるので、黄色度が負の値であるときには算出値に関わらず白色係数は７以上であるとする。
【００２５】
本発明の拭き取り布に用いられる不織布の目付は８〜１５０ｇ／ｍ２が好ましく、より好ましくは１０〜１２０ｇ／ｍ２であり、厚みは０．０３〜１ｍｍが好ましく、より好ましくは０．０５〜０．８ｍｍである。目付及び厚みは用途により適宜選択が可能である。目付が８ｇ／ｍ２未満であると不織布としての絶対強度が低く、製品とした場合に破れやすくなり、脱落繊維の発生等、実使用において問題を生じることがある。また、１５０ｇ／ｍ２を超えると繊維充填密度が高いため非常に硬い不織布となり、拭き取り性が低下する等、実用において問題を生じることがある。
【００２６】
また、本発明の拭き取り布に用いられる不織布には開口部や凹部、凹凸等で形成されたパターンが存在していてもよい。開口部や凹部、メッシュパターンの形状は用法等で適宜選択すればよい。例えば、楕円形や円形、正方形や長方形、ひし形等の独立したパターンや凹凸形状が組み合わされた例えば杉綾形状のパターン等、適宜選択すればよいし、その配列パターン、例えば独立した開口部や凹部で千鳥配列にしたりする等も適宜選択すればよい。但し、上述の独立した開口部や凹部のパターンを設ける場合には、開口部や凹部の１個あたりの面積は０．０５〜１０ｍｍ２が好ましく、より好ましくは０．１〜５ｍｍ２、更に好ましくは０．２〜２．５ｍｍ２である。開口部や凹部の１個あたりの面積が０．０５ｍｍ２未満では拭き取り等への寄与がほとんど得られない。また、開口部や凹部の１個あたりの面積が１０ｍｍ２を超えると拭き取り対象物が開口部や凹部を通過して手等を汚染することがある。尚、開口部や凹部の１個あたりの面積は、不織布の裏側に例えば黒色の色紙等を置いて２値化、すなわち黒と白に分離できる状態にして開口部や凹部が判別できる状態にして画像処理等で求めればよい。
【００２７】
また、このような表面修飾は、例えば不織布をメッシュ状のネットに乗せた状態で高圧液体流で処理することにより、ネットの交絡点部の上にある不織布の繊維が高圧液体流で周囲に押しやられることにより、好適に得ることができる。また、例えば金属ロールの表面に凹凸パターンを作成し、金属ロールとゴムロールの間に圧力をかけながら不織布を通して凹凸形状をつけるいわゆるエンボス等の手法でも好適に得ることができる。
拭き取り布表面のメッシュパターンの有無により拭き取り性や通液性等の機能性をコントロールしたり、意匠性を向上させたりすることができる。
【００２８】
本発明の拭き取り布に用いられる不織布は、前述の規定範囲内であれば、例えば単繊度が違う糸が混合されていてもよいし、他素材や他の不織布と複合されていてもよい。この場合、より高度な機能性を付与することが可能となる。
例えば、合成繊維不織布であるスパンボンドの上にセルロース不織布を重ねて高圧液体流で３次元交絡させて複合不織布を得ると、湿潤時の形態保持性や強度が非常に向上するため好ましい。複合する場合も長繊維不織布同士を複合することが脱落繊維の発生を抑制する面からも好ましい。
【００２９】
本発明の拭き取り布は、使用時の形態は特に限定されず、適宜用途に応じて使いやすい形状を選択することができる。例えば、拭き取り布を広げた場合の形状が正方形や長方形等の多角形、円形や楕円形等でも問題なく使用でき、用途によって適宜選択すればよい。
また、使用形態についても特に限定されず、用途によって適宜選択すればよい。例えば、目付が高い場合には平版の形状でもよいし、目付が低い場合には折ってあってもかまわない。また、折って使用する場合には、その折り方も適宜選択することができる。
【００３０】
折り方としては、例えば４つ折り、６つ折り、８つ折り等の多重折りや、端面全内折り、Ｃ折り、Ｚ折り等の折り方がある。
例えば多重折りは、折られた部材を開いて最大の大きさにした際に折り目によって分割された数で規定する。４つ折りでは折り目により４つの部分に、６つ折りでは折り目により６つの部分に、８つ折りでは折り目により８つの部分に分割される。また、折り方も特に限定されず作業内容によって適当な大きさ、厚みが得られるように折ればよい。
【００３１】
例えば２５ｃｍ角（６２５ｃｍ２）程度の平版を４つ折りにする場合には、両端を合わせて２つに折り、出来上がった長方形（１２．５ｃｍ×２５ｃｍ）の短い端を合わせて更に２つに折ればよい。この場合拭き取り表面は、１２．５ｃｍ角（１５６．２５ｃｍ２）程度になり、ほとんどの部分が４枚重なった構造となる。この大きさは一般的な成人の手のひらの部分をおおよそカバーできる大きさであり、作業性が向上する。
【００３２】
例えば、例えば２５ｃｍ角（６２５ｃｍ２）程度の平版を６つ折りにする場合、まず８ｃｍ程度上端および下端を合わせて内側へ折り、次いで反対側の端を先に折った部分へ合わせて折る。この際、先に折った平版にした際の端が内側に入るように折る。出来上がった長方形（８．５ｃｍ×２５ｃｍ）の短い端を合わせて更に２つに折ればよい。この場合拭き取り表面は、８．５ｃｍ×１２．５ｃｍ（１０６．２５ｃｍ２）程度になり、ほとんどの部分が６枚重なった構造となる。この大きさは一般的な成人の指の部分をおおよそカバーできる大きさであり、作業性が向上する。
【００３３】
例えば、３０ｃｍ×２５ｃｍ（７５０ｃｍ２）程度の平版を８つ折りにする場合、２５ｃｍの端部を中心に向かって約７ｃｍ程度両側とも折る。出来上がった長方形（１６ｃｍ×２５ｃｍ）を最初に折った端部が内側に入るように短い端の中心で折る。出来上がった長方形（８ｃｍ×２５ｃｍ）の短い端を合わせて更に２つに折ればよい。この場合拭き取り表面は、８ｃｍ×１２．５ｃｍ（１００ｃｍ２）程度になり、ほとんどの部分が８枚重なった構造となる。この大きさは一般的な成人の指の部分をおおよそカバーできる大きさであり、作業性が向上する。
【００３４】
例えば、２５ｃｍ×３０ｃｍ（７５０ｃｍ２）程度の平版を端面全内折り（１２重折り）にする場合、３０ｃｍの片側の端部を２５ｃｍの端部の中心に向かって６ｃｍ折り、次いでもう片側の３０ｃｍの端部を７ｃｍ×２５ｃｍの端部の中心に向かって折る。出来上がった長方形（１２ｃｍ×２５ｃｍ、中央部に３枚重ね部分が１ｃｍ×２５ｃｍ程度存在）を最初に折った端部が内側に入るように短い端部の両端を長い端部の中央付近で合わせるように折る。出来上がった長方形（１２ｃｍ×１５ｃｍ）を短い端部が内側に入るように長い端部の中央で折ればよい。この場合の拭き取り表面は、１２ｃｍ×７．５ｃｍ（９０ｃｍ２）程度になり、ほとんどの部分が１２枚重なった構造となる。端部が表面に出ていない構造のため、脱落繊維が極めて減少するので好ましい。
【００３５】
例えば２５ｃｍ角（６２５ｃｍ２）程度の平版をＣ折りにする場合には、両端を中心に向かって両側とも同方向に折り、出来上がった長方形（１２．５ｃｍ×２５ｃｍ）の短い端を合わせて更に２つに折ればよい。この場合拭き取り表面は、１２．５ｃｍ角（１５６．２５ｃｍ２）程度になり、ほとんどの部分が４枚重なった構造となる。端部が１辺しか表面に出ていないため、脱落繊維が減少するのが好ましい。
例えば２５ｃｍ角（６２５ｃｍ２）程度の平版をＺ折りにする場合には、両端を中心に向かって両側を逆方向に折る。この折り方は、特にティッシュと同じように積み重ねて容器や袋等から取り出す場合、１端面が取り出し面の中心にくることによって、その端面をつまみ上げると、容易に拭き取り布を取り出すことができるのが好ましい。
【００３６】
また、本発明の拭き取り布は、例えば長尺の巻形状、すなわちロール状でもよい。ロール状の拭き取り布は自動化された機械や連続的に拭き取る場合に好適に用いられる。ロール状で用いる場合は長繊維不織布であることが好ましい。端部が長さ方向にしか存在しないため、拭き取り布からの脱落繊維の主な発生源である拭き取り布の端部が上述のピース状の拭き取り布に比べて減少するからである。巻長さや幅等は特に限定されるものではなく、用途に応じて適宜選択されてよい。
【００３７】
また本発明の拭き取り布は、拭き取り布に追加的に付与することが出来る各種の機能付加を任意に行う事が出来る。例えば、加熱処理やガンマー線照射や電子線照射やエチレンオキサイドガス処理等によって滅菌処理又は殺菌処理された拭き取り布、パイロジェンやエンドトキシンの含有量を制御した拭き取り布、拭き取り用の油剤や活性剤等を付与した拭き取り布、等々で機能付加されたものも本発明の拭き取り布に包含され、これら任意の機能付加を何ら制限するものではない。
【００３８】
本発明の拭き取り布のサイズは特に限定されず、使用用途、使用目的に応じて適宜選択できる。例えば、平版の場合には２〜１２インチ角のものが一般的に用いられる。折り品の場合には上述のようなサイズのものが一般的に用いられており、ロール形状の場合には、幅が５〜１００ｃｍ、巻長さ３〜５０ｍ程度のものが一般的に用いられている。
本発明の拭き取り布の包装形態、包装材料等は特に限定されず、用途に応じて適宜選択されてよい。
例えば、折りあがった製品を袋に入れ、その袋数個をダンボール箱に入れる等、使用用途に合わせて適宜選択すればよい。
【００３９】
本発明の拭き取り布に用いられる不織布の製造方法について一例を紹介する。本発明の好ましい態様はセルロース長繊維不織布であり、例えばキュプラアンモニウム法レーヨンからなる再生セルロース連続長繊維不織布（以下、キュプラ不織布と記載）である旭化成せんい株式会社製のベンリーゼ（登録商標）がこれに相当する。キュプラ不織布の製造方法は、異物を除去し、重合度を調整したコットンリンターを銅アンモニウム溶液に溶解させた原液を細孔（原液吐出孔）を有した紡糸口金（紡口）から押し出し、水と共に漏斗内を落下させ、脱アンモニアさせることにより原液を凝固させつつ、延伸を行い、ネット上へ振り落としウエブ形成させる。この際、ネットを進行させながら進行方向と垂直方向へ振動させることにより、ネットへ振り落とされる繊維はＳｉｎカーブを描くことになる。紡糸時の延伸は１００〜５００倍が可能であり、紡糸漏斗の形状と、その中を流下させる紡糸水量を変えることにより、延伸倍率の調整が任意に可能である。延伸倍率を変えることにより、単繊度や不織布の強度を変えることが可能である。また、紡糸水量や温度を変化させることに原液内に微量残留する低分子量セルロース、いわゆるヘミセルロースをコントロールすることも可能である。また、ネットの進行速度、振動幅を制御することにより、繊維配列方向を制御し、不織布としての強度や伸度等をコントロールすることが可能である。紡糸漏斗の形状としては、矩形型が好ましく、流下させる紡糸漏斗の長さは１００〜４００ｍｍ、流下出口のスリット幅は２〜５ｍｍが好ましい。本発明に用いる紡口の原液吐出孔の直径は０．１〜０．５ｍｍが好ましく、形状は丸型が好ましい。また、不織布の均一性を確保する意味から、ウエブを積層して不織布化することが好ましく、その積層枚数は３〜１０枚が好ましい。積層後のウエブを例えば特許第７８７９１４号公報、特許第８７７５７９号公報に記載の方法により、ウエブ状態でセルロースを再生させたり、精練したりした後、高圧水流により繊維交絡させ不織布を製造する。この際に意匠性を付与するために不織布に穴や凹凸をつけたりすることが高圧水流の条件や不織布の下及び／又は上に配置されるネットの柄によって可能となる。得られた不織布は乾燥、巻き取り品として得ることができる。紡糸から巻き取りまでが一連の工程で成されるため繊維が切断されずに連続的に繋がっているので連続長繊維不織布という。
【実施例】
【００４０】
本発明を実施例に基づいて説明する。
尚、実施例中の評価は以下の方法で行った。
（１）繊維径の存在比率
前述の方法で測定した。
（２）平均繊維径
前述のように３つのレンジに分けて測定した。
（３）繊維配列状態係数
前述の方法で測定、算出した。
（４）表面吸水速度係数
前述の方法で測定した。
（５）白色係数
前述の方法で測定した。
（６）目付、厚み
ＪＩＳ−Ｌ−１０９６記載の方法にて測定した。
【００４１】
（７）油膜拭き取り性
鏡の上に口紅を塗り、更にティッシュ等で塗り広げて出来る限り均一な油膜を作成する。標準品としてカネボウ合繊株式会社製クリーンルーム用ワイピングクロス、ザヴィーナミニマックス（商品名）と日本薬局方綿ガーゼを用意する。基材１枚を取り、親指と人差し指と中指で保持し、人差し指の腹で油膜を１回拭き取る。同程度の力で各基材を用いて拭き取りを実施し、拭き取り性を官能評価し下記のように級判定を行う。各基材について５回の評価を行い、平均値を結果とした。
１０級：油膜がほぼ完全に拭き取れる（ザヴィーナミニマックス（商品名）で拭き取った状態）
５級：油膜はそこそこ拭き取れているが筋状の拭き残しがある
１級：油膜は殆ど拭き取れず、伸ばされた感じである（日本薬局方ガーゼで拭き取った状態）
尚、１〜１０級の間は相対的に見て中間の級を補間する。６級以上を合格とする。
【００４２】
（８）液体拭き取り性
テーブルの上に１ｍｌの水をたらし、４枚重ねにしたサンプルでさっと拭き、テーブル上の拭き残り状態を観察し、官能判定する。
判定水準
○：ほとんど水が残っていない
△：若干の拭き残りが見られる
×：かなり拭き残りが見られる
【００４３】
（９）脱落繊維の定性測定評価
サンプルの入った純水の容器を超音波洗浄機で洗浄後、純水を濾過し濾紙に残った繊維の多い、少ないを官能判定する。評価方法及び判定水準は下記のとおりである。
評価方法：サンプル２５ｃｍ×２５ｃｍを準備し、純水３００ｍｌの入った５００ｍｌビーカーに入れる。超音波洗浄機（ＢＲＡＮＳＯＮ社製Ｂ２２１０）にオペレーティングレベルまで水を入れ、サンプルの入った５００ｍｌビーカーを入れる。１５分間超音波洗浄機で洗浄後、黒色濾紙（ＡＤＶＡＮＴＥＣ  ＮＯ１３１）で濾過する。恒温室（２０℃×６５％）に１２時間入れて乾燥させ官能判定する。
判定水準
○：黒色濾紙にほとんど糸屑がない
△：黒色濾紙に残った糸屑が目立つ
×：黒色濾紙の色が消えるほどの糸屑が残る
【００４４】
［実施例１］
コットンリンターを銅アンモニア溶液で溶解し、セルロース濃度１０重量％の紡糸原液を準備した。原液吐出孔の直径が０．３ｍｍ、１８０個／ｃｍ２で存在する長方形の紡糸口金から原液を押し出し、紡糸水による脱アンモニアで凝固させ、同時に延伸させた。凝固した繊維は通液可能なメッシュ構造のネット上に振り落としつつ、ネットをネット進行方向と垂直方向に振動させた。得られた１層のウエブの上に同様の条件で紡糸したウエブを更に４層重ね、最終的に５層重ねのセルロース連続長繊維ウエブを得た。得られたセルロース連続長繊維ウエブを希硫酸で再生し、水洗後、得られた再生セルロース連続長繊維ウエブを高圧水流で繊維を交絡させた後、熱風乾燥を行い貫通孔及び凹部が表面に形成された再生セルロース連続長繊維不織布を得た。
【００４５】
得られた再生セルロース連続長繊維不織布は、目付２９．０ｇ／ｍ２、厚み０．２２ｍｍであり、単繊維径２．９〜７．１μmの繊維が不織布表面を構成する本数割合は１００％であった。特性及び機能性の評価結果を表１に示す。
表からもわかるとおり、得られた再生セルロース連続長繊維不織布は、油膜拭き取り性が良好で、表面吸水特性に優れ、漂白を行わないでも白く、脱落繊維が少ない通常乾燥状態で使用される拭き取り布として極めて良好であった。
【００４６】
［実施例２］
特表２００２−５２１５８５号公報に記載された方法において、原液吐出孔の直径を３０μｍにし、その他の条件は適正な条件を用いて不織布を得た。得られたセルロース長繊維不織布の目付は、２２．５ｇ／ｍ２、厚み０．１８ｍｍであり、単繊維径２．９〜７．１μmの繊維が不織布表面を構成する本数割合は１００％であり、繊維配列係数は０．９０であった。特性及び機能性の評価結果を表１に示す。
表からもわかるとおり、得られた再生セルロース連続長繊維不織布は、油膜拭き取り性が良好で、表面吸水特性に優れ、漂白を行わないでも白く、脱落繊維が少ない通常乾燥状態で使用される拭き取り布として極めて良好であった。
【００４７】
［実施例３］
原液吐出孔の直径が０．６ｍｍ、４５個／ｃｍ２の長方形の紡糸口金から原液を押し出し、３層に積層させたウエブを形成し、得られた３層のウエブ上に、直径０．３ｍｍ、１８０個／ｃｍ２の長方形の紡糸口金から原液を押し出して更に２層のウエブを積層して、最終的に５層重ねのセルロース連続長繊維ウエブにした以外は実施例１と同様の条件にて貫通孔及び凹部が表面に形成された再生セルロース連続長繊維不織布を得た。
得られた再生セルロース連続長繊維不織布は、目付２７．５ｇ／ｍ２、厚み０．３２ｍｍであり、単繊維径２．９〜７．１μmの繊維が不織布表面を構成する本数割合は６６％であり、繊維配列係数は０．７６であった。特性及び機能性の評価結果を表１及び表２に示す。
表からもわかるとおり、得られた再生セルロース連続長繊維不織布は、油膜拭き取り性が良好で、表面吸水特性に優れ、漂白を行わないでも白く、脱落繊維が少ない通常乾燥状態で使用される拭き取り布として良好であった。
【００４８】
［実施例４］
実施例１において原液の吐出量を減少させ、かつネットのスピードを上げた以外は同様の方法で再生セルロース連続長繊維不織布を得た。得られた再生セルロース連続長繊維不織布は目付１９．０ｇ／ｍ２、厚み０．１３ｍｍであり、単繊維径２．９〜７．１μmの繊維が不織布表面を構成する本数割合は８９％であり、繊維配列係数は０．７２であった。目付１０．１ｇ／ｍ２、厚み０．０８ｍｍ、平均単繊維径１８μmのポリエステルスパンボンド不織布と得られた再生セルロース連続長繊維不織布を重ねて高圧水流により複合し、乾燥させて複合不織布を得た。
【００４９】
得られた複合不織布は、目付３０．２ｇ／ｍ２、厚み０．２４ｍｍであり、再生セルロース連続長繊維不織布側における単繊維径２．９〜７．１μmのセルロース繊維が不織布表面を構成する本数割合は９３％であり、その面の繊維配列係数は０．７２であった。特性及び機能性の評価結果を表１及び表２に示す。
表からもわかるとおり、得られた再生セルロース連続長繊維不織布は、油膜拭き取り性が良好で、表面吸水特性に優れ、漂白を行わないでも白く、脱落繊維が少ない通常乾燥状態で使用される拭き取り布として良好であった。
【００５０】
［比較例１］
実施例３において、原液吐出孔の直径が０．６ｍｍ、４５個／ｃｍ２の長方形の紡糸口金を用いて若干原液吐出量を増加させ５層全てを紡糸し、ネットの振動数を若干減少させ、若干ネットスピードを上げた以外は実施例３と同様の方法で再生セルロース連続長繊維不織布を得た。得られた再生セルロース連続長繊維不織布は、目付２７．５ｇ／ｍ２、厚み０．３９ｍｍ、繊維径２．９〜７．１μmの繊維が不織布表面を構成する本数割合は０％であり、繊維配列係数は０．６３であった。特性及び機能性の評価結果を表１に示す。
表からもわかるとおり、得られた再生セルロース連続長繊維不織布は、本発明品と比べて油膜拭き取り性、表面吸水性に劣ったものであった。
【００５１】
［比較例２］
実施例３で得られた再生セルロース連続長繊維不織布と実施例４で用いたポリエステルスパンボンド不織布を実施例４と同様の条件で複合して複合不織布を得た。
得られた複合不織布は、目付３９．５ｇ／ｍ２、厚み０．２８ｍｍ、再生セルロース連続長繊維不織布側における繊維径２．９〜７．１μmのセルロース繊維が不織布表面を構成する本数割合は５８％であり、その面の繊維配列係数は０．７１であった。特性及び機能性の評価結果を表１に示す。
表からもわかるとおり、得られた再生セルロース連続長繊維不織布は、本発明品と比べて油膜拭き取り性、表面吸水性に劣ったものであった。
【００５２】
【表１】
2005245752.tif 000002
【００５３】
表からもわかるとおり、本発明の拭き取り布は油膜拭き取りや液体の拭き取り等通常乾燥状態で用いられる各種ワイピング作業において極めて優れた特徴を有するものである。
【産業上の利用可能性】
【００５４】
本発明の拭き取り布は、油膜等の拭き取り性が良好で、かつ、液体等の吸液性及び拭き取り性も良好で、形態保持性が高く、白色度も高く、メガネ拭きやレンズワイパー等の油膜等の拭き取り、ほこり取りや床用ワイパー等の塵埃の拭き取り、カウンタークロス等の液体の拭き取り等、通常乾燥状態で使用される拭き取り布として好適に利用できる。